(57)【要約】【課題】映像を明確に視認できるようにコントラスト性能を高めることのできる光機能性拡散板、反射型スクリーン及びその製造方法を提供する。【解決手段】表面に凹凸をもつ拡散板１１３と、拡散板１１３表面上に拡散板１１３よりも低い屈折率を有する光学薄膜１１４とを備え、光学薄膜１１４が、前記凹凸形状を表面に反映するよう形成され、かつ拡散板１１３表面の凸部から凹部にかけて徐々に膜厚が厚くなるように設けられているものとする。【選択図】図１
2005165252.tif 000002
【特許請求の範囲】
【請求項１】
表面に凹凸をもつ拡散板と、前記拡散板表面上に該拡散板よりも低い屈折率を有する光学薄膜とを備え、
前記光学薄膜が、前記凹凸形状を表面に反映するよう形成され、かつ前記拡散板表面の凸部から凹部にかけて徐々に膜厚が厚くなるように設けられていることを特徴とする光機能性拡散板。
【請求項２】
前記拡散板の凹凸差が、１μｍ以上、３０μｍ以下であることを特徴とする請求項１に記載の光機能性拡散板。
【請求項３】
前記光学薄膜の膜厚が、凸部において７０ｎｍ以上、１１０ｎｍ以下であり、凹部において１００ｎｍ以上、拡散板の凹凸差以下であることを特徴とする請求項１に記載の光機能性拡散板。
【請求項４】
前記光学薄膜は、フッ素系樹脂を含む塗料から形成されたものであることを特徴とする請求項１に記載の光機能性拡散板。
【請求項５】
前記光学薄膜は、ＳｉＯ２微粒子を含む塗料から形成されたものであることを特徴とする請求項１に記載の光機能性拡散板。
【請求項６】
支持体上に、反射層と、請求項１〜５のいずれか一に記載の光機能性拡散板とを順次備えたことを特徴とする反射型スクリーン。
【請求項７】
前記反射層が、高屈折率の第１の光学膜とこれより低い屈折率をもつ第２の光学膜とが交互に積層されて２ｎ＋１（ｎは１以上の整数である。）層からなり、特定の波長領域の光に対して高反射特性を有し、前記特定の波長領域以外の少なくとも可視波長領域に対して高透過特性を有する光学多層膜であることを特徴とする請求項６に記載の反射型スクリーン。
【請求項８】
前記支持体が透明であり、該支持体両面に前記光学多層膜が形成されてなることを特徴とする請求項７に記載の反射型スクリーン。
【請求項９】
前記光学多層膜は、最外層が第１の光学膜で形成された積層構造を有することを特徴とする請求項７に記載の反射型スクリーン。
【請求項１０】
前記特定の波長領域が、赤、緑、青の各波長領域を含むことを特徴とする請求項７に記載の反射型スクリーン。
【請求項１１】
前記第１の光学膜が、金属酸化物の微粒子と分散剤と結合剤とを含む塗料を塗布して得られる膜であり、前記第２の光学膜がフッ素系樹脂またはＳｉＯ2微粒子を含む塗料を塗布して得られる膜であることを特徴とする請求項７に記載の反射型スクリーン。
【請求項１２】
前記フッ素系樹脂が、エネルギーを吸収して硬化反応を起こす官能基を有することを特徴とする請求項１１に記載の反射型スクリーン。
【請求項１３】
前記支持体の背面側に黒色光吸収層を備えたことを特徴とする請求項７に記載の反射型スクリーン。
【請求項１４】
支持体上に、反射層と、請求項１〜５のいずれか一に記載の光機能性拡散板とを順次設ける反射型スクリーンの製造方法であって、
前記光機能性拡散板の製造工程として、ディッピングにより前記拡散板表面に光学薄膜を形成する工程を有することを特徴とする反射型スクリーンの製造方法。
【発明の詳細な説明】
【技術分野】
【０００１】
本発明は、光機能性拡散板、反射型スクリーン及びその製造方法に関するものである。
【背景技術】
【０００２】
プロジェクターから出射された画像光を反射型スクリーン上に映写するフロントプロジェクションシステムは、比較的安価に大画面（１００インチ以上）を実現するシステムとして、その普及数は増加の一途を辿っている。最近ではとくに、高輝度，低価格の液晶プロジェクターの登場により、この増加は加速されている。
【０００３】
ところが、フロントプロジェクトシステムは、透過型スクリーンにその背面から画像光を投射するリアプロジェクションシステムと異なり、外光の影響を受け易く、コントラスト性能においては明らかにリアプロジェクションシステムに軍配が上がる。
【０００４】
そこで、これまでにフロントプロジェクショシステム用の反射型スクリーンとして、完全拡散板であるホワイトマットを反射層としたホワイトマットスクリーン、再帰反射を利用したビーズスクリーン（例えば、特許文献１参照。）及びアルミ箔を反射層としたシルバースクリーン等が提案されている。
【０００５】
【特許文献１】特開平３−５３２３２号公報
【発明の開示】
【発明が解決しようとする課題】
【０００６】
しかしながら、上記スクリーンは、全て輝度を向上させる為のスクリーンであり、スクリーン全体が明るくなるもののプロジェクター光と外光とを同等に反射する為、部屋が明るくなればなるほど映像のコントラスト（白黒の比）が低下してしまう傾向にあった。
【０００７】
本発明は、以上の従来技術における問題に鑑みてなされたものであり、映像を明確に視認できるようにコントラスト性能を高めることのできる光機能性拡散板、反射型スクリーン及びその製造方法を提供することを目的とする。
【課題を解決するための手段】
【０００８】
発明者らは、外光の影響をうける状況においても、反射型スクリーン表面の拡散板における表面反射を減らして、透過率を増やせば、高ゲイン、高コントラストが得られることに着目し、鋭意検討を行うことにより本発明を成すに至った。
【０００９】
すなわち、前記課題を解決するために提供する本発明は、表面に凹凸をもつ拡散板と、前記拡散板表面上に該拡散板よりも低い屈折率を有する光学薄膜とを備え、前記光学薄膜が、前記凹凸形状を表面に反映するよう形成され、かつ前記拡散板表面の凸部から凹部にかけて徐々に膜厚が厚くなるように設けられていることを特徴とする光機能性拡散板である。
【００１０】
ここで、前記拡散板の凹凸差は、１μｍ以上、３０μｍ以下であることが好ましい。
また、前記光学薄膜の膜厚は、凸部において７０ｎｍ以上、１１０ｎｍ以下であり、凹部において１００ｎｍ以上、拡散板の凹凸差以下であることが好ましい。
【００１１】
前記光学薄膜は、フッ素系樹脂を含む塗料から形成されたものであることが好ましく、あるいは前記光学薄膜は、ＳｉＯ２微粒子を含む塗料から形成されたものであることが好ましい。
【００１２】
前記課題を解決するために提供する本発明は、支持体上に、反射層と、請求項１〜５のいずれか一に記載の光機能性拡散板とを順次備えたことを特徴とする反射型スクリーンである。
【００１３】
ここで、前記反射層は、高屈折率の第１の光学膜とこれより低い屈折率をもつ第２の光学膜とが交互に積層されて２ｎ＋１（ｎは１以上の整数である。）層からなり、特定の波長領域の光に対して高反射特性を有し、前記特定の波長領域以外の少なくとも可視波長領域に対して高透過特性を有する光学多層膜であることが好ましい。
【００１４】
また、前記支持体が透明であり、該支持体両面に前記光学多層膜が形成されてなることが好ましい。
【００１５】
さらに、前記光学多層膜は、最外層が第１の光学膜で形成された積層構造を有することが好ましい。
また、前記特定の波長領域は、赤、緑、青の各波長領域を含むとよい。
【００１６】
前記第１の光学膜が、金属酸化物の微粒子と分散剤と結合剤とを含む塗料を塗布して得られる膜であり、前記第２の光学膜がフッ素系樹脂またはＳｉＯ2微粒子を含む塗料を塗布して得られる膜であることが好ましい。
また、前記フッ素系樹脂が、エネルギーを吸収して硬化反応を起こす官能基を有するとよい。
【００１７】
また、前記支持体の背面側に黒色光吸収層を備えるとよい。
【００１８】
前記課題を解決するために提供する本発明は、支持体上に、反射層と、請求項１〜５のいずれか一に記載の光機能性拡散板とを順次設ける反射型スクリーンの製造方法であって、前記光機能性拡散板の製造工程として、ディッピングにより前記拡散板表面に光学薄膜を形成する工程を有することを特徴とする反射型スクリーンの製造方法である。
【発明の効果】
【００１９】
本発明によれば、拡散板における入射光の表面散乱を抑えることができるため、明るい環境下（例えばオフィスや展示場、一般家屋内等）でも、高ゲイン、高コントラストの映像を表示することができる。
【発明を実施するための最良の形態】
【００２０】
以下に、本発明の実施の形態について説明する。
（光機能性拡散板）
本発明に係る光機能性拡散板の構成例を図１に示す。
光機能性拡散板１１は、表面に凹凸をもつ拡散板１１３と、拡散板１１３表面上に拡散板１１３よりも低い屈折率を有する光学薄膜１１４とを備えている。また、光学薄膜１１４は、拡散板１１３の凹凸形状を表面に反映するよう形成され、かつ拡散板１１３表面の凸部から凹部にかけて徐々に膜厚が厚くなるように形成されている。
【００２１】
ここで、拡散板１１３は、その表面形状が円形、長方形または矩形の凹凸形状とされることにより拡散機能が制御されている。
図１には、拡散板１１３の１例を示しており、光透過性もしくは光非透過性の基材シート１１１と基材シート１１１上面に塗設された結合剤及びビーズからなるビーズ層１１２とから構成されている。
【００２２】
基材シート１１１のうち、光透過性基材シートとしては、ポリエチレンテレフタレート（ＰＥＴ）、ポリカーボネート（ＰＣ）等の透明、乳白色透明のプラスチックフィルム、あるいはガラス繊維からなる布、合成紙等の優れた光透過性を有するものを使用すればよい。また、光非透過性基材シートとしては、上記光透過性基材シートの構成材料に、例えば二酸化チタン（ＴｉＯ２）などの無機物を混合して非透過性を付与したものを使用すればよい。
また、基材シート１１１の厚みは特に制限されるものではないが、スクリーン材としての使用形態を考慮すれば、１０〜５０００μｍ程度が好ましい。
【００２３】
ビーズ層１１２に使用可能なビーズとしては、プラスチックビーズ（例、アクリル乳白色ビーズ）、着色ビーズ（例、白色プラスチックビーズ、白色ガラスビーズ）等がある。また、ビーズの粒径は、特に限定されるものではないが、光の反射効率などを考慮すれば、１〜１００μｍ程度のものがよく、粒度の異なるビーズを混在させて用いることが好ましい。
【００２４】
なお、ビーズに付与すべき色としては、反射効率の観点からして白色が好ましく、この場合の着色剤としては、白色無機顔料、例えば、酸化チタン、タルク、酸化亜鉛等が使用できるが、最終調製品の反射効率を考慮すれば、二酸化チタンが特に好ましい。また、透明ビーズと着色ビーズを混合して使用する場合、両者の混合比は、光線の反射効果を考慮すれば、１：９９重量％〜９９：１重量％の範囲が好ましい。
【００２５】
また、結合剤としては、合成樹脂（例えば、アクリルコポリマー樹脂あるいはウレタン樹脂）が使用できる。なお、ビーズと結合剤との配合比は、光反射効果などを考慮して、結合剤１００重量部に対して、ビーズ５〜９５重量部の範囲が好ましい。
【００２６】
ビーズ層１１２の厚みは、特に限定されるものではないが、周知のロールコート方式による基材シート１１１への塗設の難易性、強度および光線の遮蔽効果などを考慮して、１０〜５００μｍ程度が好ましい。
【００２７】
さらに、ビーズ層１１２内におけるビーズの配置態様としては、光拡散効果などを考慮すれば、結合剤に埋設されたビーズと結合剤に部分的に埋設されたビーズを混在させて用いること、ならびに、ビーズを基材シート１１１表面にビーズ同士を離して分散させる、あるいは基材シート１１１表面をほぼ被うように分布させる態様が好ましい。
【００２８】
さらに、本発明の反射型スクリーンの反射効率を補足する目的で、基材シート１１１の他方の面、すなわち、ビーズ層１１２を設けた面とは反対面に反射層を形成することができる。この反射層としては、光の反射効率を向上させる物質であれば、基本的には適用可能であり、例えば、アルミニウム、銀などの金属を蒸着させて形成した反射層、あるいはこの金属蒸着反射層にさらに着色ビーズを配合してその反射効率を高めたものなどを適用することができる。
【００２９】
なお、拡散板を構成する基材シート、結合剤およびビーズに、難燃化性能を付与する目的で、難燃剤、例えば、トリフェニルホスフェート、ポリクレジルホスフェートなどをさらに配合することも可能である。
【００３０】
本発明で使用可能な拡散板１１３としては、そのほかに拡散装置または均質化装置によって種々の方向に散乱させた光をスペックルパターンとして感光性媒体に感光させ、それを現像することによって形成した微細な彫刻面組織を利用して作製されたものでもよい。
【００３１】
上記に示した拡散板では、拡散板としての光拡散機能を確保するために表面の凹凸差を１μｍ以上、３０μｍ以下とすることが好ましい。３０μｍを上限とするのは、これ以上となると視野角が狭くなりすぎるからである。
【００３２】
光機能性拡散板１１を構成する光学薄膜１１４は、拡散板１１３の凹凸形状を表面に反映するよう形成され、かつ拡散板１１３表面の凸部から凹部にかけて徐々に膜厚が厚くなるように設けられているものである。
光学薄膜１１４を構成する材料として、フッ素系樹脂、シリカ（ＳｉＯ２）などの微粒子、中空微粒子等が挙げられ、それらにより形成される１．４５以下の屈折率をもつ膜が特に好ましい。
【００３３】
また、光学薄膜１１４は、光機能性拡散板１１への入射光の表面散乱を抑制するためのものであり、スクリーン正面方向から入射するプロジェクター光と共に、外光が入射してくる斜め方向からの光の表面散乱を抑える。
また、その一方で、光機能性拡散板１１は、放射する画像光を拡散させる機能も必要である。
【００３４】
そのため、光学薄膜１１４は拡散板１１３表面の凹凸を被覆し、その凹凸形状を表面に反映する必要があり、それを実現するための光学薄膜１１４の膜厚として、凸部において７０ｎｍ以上、１１０ｎｍ以下であり、凹部において１００ｎｍ以上、拡散板の凹凸差以下であることが好ましい。
より詳しくは、図１において、光学薄膜１１４の拡散板１１３の凹部における膜厚ｄ１（基材シート１１１の厚み方向、つまり図中縦方向）、凹凸の中間領域における膜厚ｄ２（ビーズ層表面に対して垂直方向）、凸部における膜厚ｄ３（基材シート１１１の厚み方向、つまり図中縦方向）を適正化することにより、正面方向からのプロジェクター光と斜め方向からの外光による表面反射を低減させるものである。特に、斜め方向からの外光に対しては、凹凸の中間領域における膜厚ｄ２の適正化が有効である。ここで、蒸着法などの薄膜形成法で光学薄膜を形成すると、膜厚の制御は可能であるが、凹凸の中間領域における膜厚ｄ２の制御が困難で、凹部および凸部に比べ膜厚が薄くなり、外光による表面反射を低減させるのに充分な膜厚にできないという問題が発生する。なお、凹部とは拡散板１１３表面凹凸の最も凹んだ部分、凸部とはその登頂部であり、中間領域とはそれ以外の部分を意味する。
【００３５】
ここで、光学薄膜１１４の適正膜厚としては、例えば拡散板１１３の表面の凹凸差が１μｍである場合には、凹部における膜厚ｄ１は１００ｎｍ〜１μmが好ましく、より好ましくは１００〜１５０ｎｍである。また、凸部における膜厚３は、７０〜１１０ｎｍが好ましく、凸部から凹部への中間領域における膜厚ｄ２は、１００〜１５０ｎｍが好ましい。なお、上記膜厚よりも小さい場合には、十分に表面散乱を抑えることができないために不適である。
【００３６】
また、凹部における膜厚ｄ１が、拡散板１１３表面の凹凸高低差よりも大きい場合、つまり拡散板１１３表面の凹凸が埋まってしまうような膜厚である場合には、拡散特性に影響がでるために不適である。また逆に、凸部における膜厚ｄ３が凹部の膜厚ｄ１よりも大きくなってしまう場合には、この場合も拡散特性に影響がでてしまうので不適である。
【００３７】
（光機能性拡散板の製造方法）
光機能性拡散板の製造は、拡散板１１３の製造工程と光学薄膜１１４の形成工程とからなる。
【００３８】
（１）拡散板の製造工程
図１に示す構成の拡散板１１３は、上記ビーズと結合剤とを混合したビーズ塗料を基材シート１１１に周知のロールコート方式等により塗布してビーズ層１１２を形成することにより作製すればよい。
【００３９】
また、スペックルパターンを感光性媒体に感光させて作製する拡散板は、つぎのような工程により作製すればよい。
（ｓ１）基板上に感光性媒体を設けた感光基板を用意し、その感光性媒体に拡散装置等によりスペックルパターンに変調されたレーザ光（干渉光）を露光した後に現像・固定化する。なお、１回の露光エリアの面積は１〜数１０ｃｍ２であることから、露光工程では感光性媒体の露光対象部分をずらしながら繰り返して感光性媒体全面の露光を行う。また、ポジ型フォトレジストを用いた場合には、現像したとき露光エリアは除去され、非露光エリアはそのまま残るようになる。これにより、前記スペックルパターンに対応する凹凸形状の微細彫刻面が表面に形成された感光基板となる。
（ｓ２）ステップｓ１で作製された感光基板の表面に、例えば紫外線硬化型のエポキシ樹脂を塗布し、硬化させて感光基板表面の凹凸を複写させた樹脂製の型を作製する。
（ｓ３）ついで、その樹脂製型の表面に導電化処理を施して導電層を形成し、その導電層を陰極として電鋳加工を行い、メタルマスターを作製する。このとき、導電化処理として銀鏡処理、無電解メッキ処理、真空蒸着処理、スパッタリング処理などにより金属等の導電層を形成する。また、電鋳加工として、例えばニッケルを所定厚みに電着させ、その電着ニッケル層から樹脂製型を脱型して金属電鋳のメタルマスターを得る。
（ｓ４）ステップｓ３で作製されたメタルマスターに基づいて、例えば熱成形のプラスチックフィルムに型押しするなどして拡散板を製造する。
【００４０】
上記拡散装置としては、例えばすりガラス、乳白ガラス、不透明プラスチック、ケミカルエッチングプラスチック、レンズ状または面機械加工プラスチック等を用いるとよく、布及びナイロン拡散体を用いてもよい。このうち、レンズ状または面機械加工プラスチックにおいては、拡散装置の表面組織の特性を変えることによって拡散板としての拡散光の角度を部分的に制御することもできるので他の拡散装置に比べその適用範囲が広い。
また、感光性媒体は、例えば、重クロム酸化ゼラチン、ホトレジスト、ハロゲン化銀またはホトポリマーを用いるとよい。
【００４１】
上記では拡散板を量産する場合の例を示したが、ステップｓ２で得られた樹脂製の型をそのまま拡散板として使用してもよい。また、その型に反射のための反射材料を被覆して用いてもよい。
【００４２】
（２）光学薄膜の形成工程
光学薄膜１１４は、以下に示す光学薄膜用塗料を拡散板１１３表面に塗布して形成される。
【００４３】
光学薄膜用塗料は、有機溶媒と、結合剤とを含有するものである。結合剤は有機溶媒に溶解されており、必要に応じてその中に微粒子が添加され分散されていてもよい。
【００４４】
結合剤は、紫外線などの放射線、熱からのエネルギーにより硬化反応を起こす官能基を分子内に有する樹脂であり、フッ素系樹脂などが好適である。また主鎖がフッ素変性されたポリマー、側鎖がフッ素変性されたポリマー、フッ素を有するモノマーなどを用いることが好ましい。
【００４５】
主鎖がフッ素変性されたポリマーには、例えば、パーフルオロ主鎖型パーフルオロポリエーテル、パーフルオロ側鎖型パーフルオロポリエーテル、アルコール変性パーフルオロポリエーテル、イソシアネート変性パーフルオロポリエーテルなどが挙げられ、また、フッ素を有するモノマーには、例えば、ＣＦ２＝ＣＦ２、ＣＨ２＝ＣＦ２、ＣＦ２＝ＣＨＦなどが挙げられる。これらモノマーを重合したもの、これらをブロックポリマー化したものも使用できる。
【００４６】
側鎖がフッ素変性されたポリマーについては、溶剤可溶な主鎖に対してグラフトポリマー化したものが挙げられるが、特に、溶剤が使用できる樹脂としてその扱いが容易であることからポリフッ化ビニリデンが好ましい低屈折率熱可塑性ポリマーの例として挙げられる。低屈折率熱可塑性ポリマーとしてこのポリフッ化ビニリデンを用いた場合には、低屈折率層の屈折率は約１．４となるが、さらに低屈折率層の屈折率を下げるにはトリフルオロエチルアクリレートのような低屈折率アクリレートを、電離放射線硬化型樹脂１００重量部に対して１０重量部から３００重量部、好ましくは１００重量部から２００重量部添加してもよい。
【００４７】
光学薄膜１１４に使用される微粒子は、成膜された後の光学膜の屈折率を調整するために必要に応じて添加される低屈折率材料の微粒子であり、ＬｉＦ(屈折率１．４)、ＭｇＦ２(屈折率１．４)、３ＮａＦ・ＡｌＦ３(屈折率１．４)、ＡｌＦ３(屈折率１．４)、ＳｉＯｘ(１．５≦ｘ≦２．０)(屈折率１．３５〜１．４８)等の材料からなる超微粒子が好ましい。あるいは中空微粒子を含ませてもよい。
【００４８】
有機溶媒は、例えば、アセトン、メチルエチルケトン、メチルイソブチルケトン、シクロヘキサノン等のケトン系溶媒、メタノール、エタノール、プロパノール、ブタノール、イソブチルアルコール等のアルコール系溶媒、酢酸メチル、酢酸エチル、酢酸ブチル、酢酸プロピル、乳酸エチル、エチレングリコールアセテート等のエステル系溶媒、含フッ素溶媒としては、パーフルオロベンゼン、ペンタフルオロベンゼン、１，３−ビス（トリフルオロメチル）ベンゼン、１，４−ビス（トリフルオロメチル）ベンゼンなどの含フッ素芳香族炭化水素類、パーフルオロトリブチルアミン、パーフルオロトリプロピルアミンなどの含フッ素アルキルアミン類、パーフルオロヘキサン、パーフルオロオクタン、パーフルオロデカン、パーフルオロドデカン、パーフルオロ−２，７−ジメチルオクタン、１，３−ジクロロ−１，１，２，２，３−ペンタフルオロプロパン、１Ｈ−１，１−ジクロロパーフルオロプロパン、１Ｈ−１，３−ジクロロパーフルオロプロパン、１Ｈ−パーフルオロブタン、２Ｈ，３Ｈ−パーフルオロペンタン、３Ｈ，４Ｈ−パーフルオロ−２−メチルペンタン、２Ｈ，３Ｈ−パーフルオロ−２−メチルペンタン、パーフルオロ−１，２−ジメチルヘキサン、パーフルオロ−１，３−ジメチルヘキサン、１Ｈ−パーフルオロヘキサン、１Ｈ，１Ｈ，１Ｈ，２Ｈ，２Ｈ−パーフルオロヘキサン、１Ｈ，１Ｈ，１Ｈ，２Ｈ，２Ｈ−パーフルオロオクタン、１Ｈ−パーフルオロオクタン、１Ｈ−パーフルオロデカン、１Ｈ，１Ｈ，１Ｈ，２Ｈ，２Ｈ−パーフルオロデカンなどの含フッ素脂肪族炭化水素類、パーフルオロデカリン、パーフルオロシクロヘキサン、パーフルオロ−１，３，５−トリメチルシクロヘキサンなどの含フッ素脂環族炭化水素類、パーフルオロ−２−ブチルテトラヒドロフラン、フッ素含有低分子量ポリエーテルなどの含フッ素エーテル類を単独または混合して用いることが可能である。例えば、光学膜用材料Ａに用いられる有機溶媒をメチルイソブチルケトンとし、光学膜用材料Ｂに用いられる有機溶媒を含フッ素アルコール（C6F13C2H4OH）とパーフルオロブチルアミンとの混合溶媒（９５：５）とする。また、これら有機溶媒は必ずしも１００％純粋である必要はなく、異性体、未反応物、分解物、酸化物、水分等の不純成分が２０％以下であれば含まれていてもかまわない。
【００４９】
また、光学薄膜用塗料は塗布により塗膜とされた後、硬化反応により拡散板よりも低屈折率の光学薄膜となる。このときの塗布方法としては、従来の公知の塗布方式、例えばディッピング塗布、グラビア塗布、ロール塗布、ブレード塗布、ダイコーティング等の各種方式でよい。
【００５０】
なお、ディッピング塗布方法による場合において、塗料の粘度、拡散板１１３の引き上げ速度を調整することにより光学薄膜１１４の膜厚及び膜厚分布を最適化して拡散板１１３の表面凹凸形状を光学薄膜１１４上でも保持することが可能であり、例えば塗料粘度を１０〜２０ｃｐｓ、引き上げ速度を８４〜４３０ｃｍ／ｍｉｎとすることが好ましい。引き上げ速度を４３０ｃｍ／ｍｉｎ以下とするのは、４３０ｃｍ／ｍｉｎより速く引き上げると、膜厚が厚くなりすぎて所望する適正膜厚にならないためである。
【００５１】
（反射型スクリーン）
本発明に係る反射型スクリーンの構成例を図２に示す。反射型スクリーン１０は、支持体１３上に、反射層である光学多層膜１２と、上述した光機能性拡散板１１とが順番に設けられた構成であり、さらに支持体１３の背面側の光学多層膜１２上に黒色光吸収層が設けられている。
【００５２】
支持体１３は透明であり、透明フィルム、ガラス板、アクリル板、メタクリルスチレン板、ポリカーボネート板、レンズ等の所望の光学特性を満足するものであればよい。光学特性として、上記支持体１３を構成する材料の屈折率は１．３〜１．７、ヘイズは８％以下、透過率は８０％以上が好ましい。また、支持体１３にアンチグレア機能をもたせてもよい。
【００５３】
透明フィルムはプラスチックフィルムが好ましく、このフィルムを形成する材料としては、例えばセルロース誘導体（例、ジアセチルセルロース、トリアセチルセルロース（ＴＡＣ）、プロピオニルセルロース、ブチリルセルロース、アセチルプロピオニルセルロース及びニトロセルロース）、ポリメチルメタアクリレート、メチルメタクリレートと他のアルキル（メタ）アクリレート、スチレンなどといったビニルモノマーとの共重合体などの（メタ）アクリル系樹脂；ポリカーボネート、ジエチレングリコールビスアリルカーボネート（ＣＲ−３９）などのポリカーボネート系樹脂；（臭素化）ビスフェノールＡ 型のジ（メタ）アクリレートの単独重合体ないし共重合体、（臭素化）ビスフェノールＡ のモノ（メタ）アクリレートのウレタン変性モノマーの重合体および共重合体などといった熱硬化性（メタ）アクリル系樹脂；ポリエステル、特にポリエチレンテレフタレート、ポリエチレンナフタレートおよび不飽和ポリエステル；アクリロニトリル−スチレン共重合体、ポリ塩化ビニル、ポリウレタン、エポキシ樹脂などが好ましい。また、耐熱性を考慮したアラミド系樹脂の使用も可能である。この場合には加熱温度の上限が２００℃以上となり、その温度範囲が幅広くなることが予想される。
プラスチックフィルムは、これらの樹脂を伸延あるいは溶剤に希釈後フィルム状に成膜して乾燥するなどの方法で得ることができる。厚さは剛性の面からは厚いほうがよいが、ヘイズの面からは薄いほうが好ましく、通常２５〜５００μｍ程度である。
【００５４】
また、上記プラスチックフィルムの表面がハードコートなどの被膜材料で被覆されたものであってもよく、無機物と有機物からなる光学多層膜の下層にこの被膜材料を存在させることによって、付着性、硬度、耐薬品性、耐久性、染色性などの諸物性を向上させることも可能である。
【００５５】
光学多層膜１２は、第１の光学膜として高屈折率の光学膜１２Ｈと、第２の光学膜として低屈折率の光学膜１２Ｌとが交互に積層された構成である。図２において、支持体１３両面それぞれに、まず高屈折率の光学膜１２Ｈが設けられ、ついで低屈折率の光学膜１２Ｌが設けられ、以降光学膜１２Ｈと光学膜１２Ｌとが交互に設けられ、最後に光学膜１２Ｈが設けられた構成であり、片面当り２ｎ＋１層（両面層数２（２ｎ＋１））（ｎは１以上の整数である。）からなる積層膜となっている。
【００５６】
光学膜１２Ｈは、支持体１３、または光学膜１２Ｌの上に後述する光学膜用材料Ａを塗布した後に硬化反応により形成される光学膜である。この光学膜１２Ｈは屈折率を調整するために微粒子が含まれている
光学膜１２Ｈの膜厚は、８０ｎｍ〜１５μｍ、より好ましくは６００〜１０００ｎｍとする。１５μｍより厚くすると、分散し切れなかった微粒子によるヘイズ成分が増大して光学膜としての機能が得られないからである。
また、光学膜１２Ｈの屈折率は、１．７０〜２．１０とすることが好ましい。屈折率を２．１０よりも高くすると、微粒子の分散性が不充分となって光学膜としての機能が損なわれる。また、屈折率を１．７０よりも低くすると、光学膜１２Ｌを積層した場合の反射特性が十分ではなくなり、スクリーンとしての特性が不充分となる。
【００５７】
光学膜１２Ｌは、光学膜１２Ｈの上に後述する光学膜用材料Ｂを塗布した後に硬化反応により形成される屈折率１．３０〜１．６９の光学膜である。光学膜１２Ｌの屈折率は光学膜用材料Ｂに含まれる樹脂の種類、場合によっては微粒子の種類及び添加量などにより決まる。なお、屈折率が１．６９よりも高くなると光学膜１２Ｈとの屈折率の差が確保できず、光学膜１２Ｈに積層した場合の反射特性が十分ではなくなり、スクリーンとしての特性が不充分となる。また、１．３よりも低い屈折率をもった膜を形成することが困難であり、屈折率１．３が製造上の下限となる。
【００５８】
光学膜１２Ｌの膜厚は、８０ｎｍ〜１５μｍ、より好ましくは６００〜１０００ｎｍとする。
【００５９】
以上の構成により、光学多層膜１２は、赤色、緑色、青色の三波長帯の光に対して高反射特性を有し、少なくともこれらの波長領域以外の可視波長域の光に対しては高透過特性を有するようになる。なお、光学膜１２Ｈ，１２Ｌそれぞれの屈折率や厚みを調整することにより、光学多層膜１２として反射する三波長帯の波長位置をシフトさせて調整することが可能であり、これによりプロジェクターから投射される光の波長に対応させた光学多層膜１２とすることができる。
【００６０】
なお、光学多層膜１２を構成する光学膜１２Ｈ，１２Ｌの層数は特に限定されるものではなく、所望の層数とすることができる。また、光学多層膜１２はプロジェクター光の入射側及びその反対側の最外層が光学膜１２Ｈとなる奇数層により構成されることが好ましい。光学多層膜１２を奇数層の構成とすることにより、偶数層とした構成の場合よりも三原色波長帯域フィルターとして機能が優れたものとなる。
【００６１】
光学多層膜１２の具体的な層数は３〜７層の奇数層とすることが好ましい。層数が２以下の場合には反射層としての機能が十分ではないためである。一方、層数が多いほど反射率は増加するが、層数８以上では反射率の増加率が小さくなり、光学多層膜１２の形成所要時間をかけるほど反射率の改善効果が得られなくなるためである。
【００６２】
光吸収層１４は、光学多層膜１２、支持体１３を透過した光を吸収させるためのもので、例えば、図２では支持体１３の背面側（光機能性拡散板１１とは反対面）の光学多層膜１２の最外層表面に黒色の樹脂フィルムを貼り付けた態様を示している。
【００６３】
あるいは、光吸収層１４は、黒色の塗料を用いて塗布によって得られた層でもよい。
黒色の塗料として、カーボンブラック微粒子、シリカ微粒子等表面にカーボンブラックを被着させた微粒子等が挙げられる。これらの微粒子には導電性があっても良い。
また、カーボンブラック微粒子の製法は、オイルファーネス法、チャンネル法、ランプ法、サーマル法等が知られている。
【００６４】
黒色を沈める目的の場合、微粒子の一次粒子径、分散性が塗膜としての黒色を決定する大きな要素となり、一次粒子径が小さく表面積が大きなものほど漆黒性は向上する。また、表面官能基の多いカーボンブラックは、アルキド樹脂のようにＯＨ基やカルボキシル基など極性官能基を有するビヒクルと親和性が高く、極性の低い炭化水素系溶剤と組み合わせることにより、樹脂との濡れ性がよくなり、光沢や漆黒度が高くなる。また、上記樹脂がもつ官能基と反応性のあるイソシアネート基、カルボキシル基をもつ硬化剤を添加して、塗膜を硬化させると良い。
【００６５】
一般に表面官能基の量は、チャンネルカーボンの方がファーネスカーボンよりも多いが、ファーネス法でも酸化処理を施すことによって、官能基量を増やすことができる。カーボンブラックの一次粒子径は、好ましくは３０ｎｍ以下であり、より好ましくは２０ｎｍ以下である。粒子径が大きくなると、漆黒度が下がり、光吸収層としての性能が落ちる。
【００６６】
塗布方法は、スクリーン塗布、ブレード塗布、スプレー塗布等従来既知の方法で構わない。
【００６７】
また、膜厚は、１０〜５０μｍ程度が好ましく、より好ましくは１５〜２５μｍである。膜厚が１０μｍよりも小さい場合には、とくにスプレー塗布の場合に漆黒度が低下してしまう。一方、膜厚が５０μｍよりも大きい場合には、塗膜が脆くなり、クラックが発生し易くなる。
【００６８】
上記スクリーン１０によって、該スクリーンへの入射光の表面散乱を抑制し、プロジェクターからの特定波長の光を反射し、外光などのそれ以外の波長領域の入射光を透過・吸収する選択反射が可能となり、スクリーン１０上の映像の黒レベルを下げて高コントラストを達成するものであり、部屋が明るい状態でもコントラストの高い映像を表示することが可能となる。例えば、グレーティング・ライト・バルブ（ＧＬＶ）を用いた回折格子型プロジェクターのようなＲＧＢ光源からの光を投射した場合にスクリーン１０上で広視野角で、かつコントラストが高く、外光の映り込みのない良好な映像が鑑賞できるようになる。
【００６９】
すなわち、スクリーン１０に入射する光は、光機能性拡散板１１で表面散乱することなく透過し、光学多層膜１２に到達し、当該光学多層膜１２にて入射光に含まれる外光成分は透過されて光吸収層１４で吸収され、映像に関わる特定波長領域の光のみ選択的に反射され、その反射光は光機能性拡散板１１の表面にて拡散され視野角の広い画像光として視聴者に供される。したがって、上記反射光である画像光への外光の影響を高いレベルで排除することができ、従来にない高コントラスト化が可能となる。
【００７０】
なお、本発明に係るスクリーンとして、支持体のおもて面に上記と同じ構成の光学多層膜が形成され、その光学多層膜の最外層表面に光機能性拡散板が形成され、支持体の裏面に光吸収層が形成された構成としてもよい。このスクリーンでも、プロジェクターからの特定波長の光を反射し、外光などのそれ以外の波長領域の入射光を透過・吸収することによりスクリーン上の黒レベルを下げて高コントラストを達成することが可能である。
【００７１】
ここで、上記第１の光学膜及び第２の光学膜を形成するための塗料である光学膜用材料Ａ及びＢについて説明する。
【００７２】
（１）光学膜用材料Ａ
光学膜用材料Ａは、微粒子と、有機溶媒と、エネルギーを吸収して硬化反応を起こす結合剤と、分散剤とを含有する。
【００７３】
微粒子は、成膜された後の光学膜の屈折率を調整するために添加される高屈折率材料の微粒子であり、Ti、Zr、Al、Ce、Sn、La、In、Y、Sb、等の酸化物、または、In- Sn等の合金酸化物が挙げられる。なお、光触媒を抑える目的でTi酸化物にAl、Zr等の酸化物が適当量含有されたとしても、本発明の効果を妨げるものではない。
【００７４】
また、微粒子の比表面積は55〜85 m2/gが好ましく、75〜85 m2/gであることがより好ましい。比表面積がこの範囲にあると、微粒子の分散処理により、光学膜用材料中における微粒子の粒度で100nm以下に抑えることが可能となり、ヘイズの非常に小さな光学膜を得ることが可能である。
【００７５】
有機溶媒は、例えばアセトン、メチルエチルケトン、メチルイソブチルケトン、シクロヘキサノン等のケトン系溶媒、メタノール、エタノール、プロパノール、ブタノール、イソブチルアルコール等のアルコール系溶媒、酢酸メチル、酢酸エチル、酢酸ブチル、酢酸プロピル、乳酸エチル、エチレングリコールアセテート等のエステル系溶媒等が用いられる。これら有機溶媒は必ずしも１００％純粋である必要はなく、異性体、未反応物、分解物、酸化物、水分等の不純成分が２０％以下であれば含まれていてもかまわない。また、低い表面エネルギーをもつ支持体や光学膜上に塗布するためには、より低い表面張力をもつ溶媒を選択することが望ましく、例えばメチルイソブチルケトン、メタノール、エタノール等が挙げられる。
【００７６】
分散剤と硬化反応する結合剤は、熱硬化性樹脂、紫外線（ＵＶ）硬化型樹脂、電子線（ＥＢ）硬化型樹脂等があげられる。熱硬化性樹脂、ＵＶ硬化型樹脂、ＥＢ硬化型樹脂の例としてはポリスチレン樹脂、スチレン共重合体、ポリカーボネート、フェノール樹脂、エポキシ樹脂、ポリエステル樹脂、ポリウレタン樹脂、尿素樹脂、メラミン樹脂、ポリアミン樹脂、尿素ホルムアルデヒド樹脂等が挙げられる。その他の環状（芳香族、複素環式、脂環式等）基を有するポリマーでもよい。また、炭素鎖中にフッ素、シラノール基の入った樹脂でも構わない。
【００７７】
上記樹脂を硬化反応させる方法は放射線または熱いずれでもよいが、紫外線照射により樹脂の硬化反応を行う場合には、重合開始剤の存在下で行うことが好ましい。ラジカル重合開始剤としては、例えば、２，２′−アゾビスイソブチロニトリル、２，２′−アゾビス（２，４−ジメチルバレロニトリル）等のアゾ系開始剤；ベンゾイルパーオキサイド、ラウリルパーオキサイド、ｔ−ブチルパーオクトエート等のパーオキシド系開始剤が挙げられる。これらの開始剤の使用量は、重合性単量体合計１００重量部あたり０．２〜１０重量部、より好ましくは０．５〜５重量部とする。
【００７８】
上記微粒子を分散させる分散剤は、その含有量が微粒子に対し3.2〜9.6×1011mol/m2であるが、これより含有量が少ないと光学膜に十分な分散性を得ることができない。逆に、含有量が多いと、塗膜中における分散剤体積比率が上昇するために、膜屈折率が低下して屈折率の調整範囲が狭くなることから光学膜積層設計が困難となる。
【００７９】
上記の分散剤に含まれる親水基の極性官能基の量は、10-3〜10-１mol/gである。官能基がこれより少ない、あるいは多い場合には、微粒子の分散に対する効果が発現せず、分散性低下などにつながる。
【００８０】
極性官能基として、以下に示すような官能基でも凝集状態にならないため、有用である。
・-SO3M、-OSO3M、-COOM、P=O(OM)2（ここで、式中Mは、水素原子あるいは、リチウム、カリウム、ナトリウム等のアルカリ金属である。）、3級アミン、4級アンモニウム塩
・R1(R2)(R3)NHX（ここで、式中R1、R2、R3は、水素原子あるいは炭化水素基であり、Ｘ-は塩素、臭素、ヨウ素等のハロゲン元素イオンあるいは無機・有機イオンである。）
・-OH、-SH、-CN、エポキシ基等
極性官能基の導入部位は特に規定はない。これら分散剤は、1種単独で用いられることが可能であるが、2種以上を併用することも可能である。
【００８１】
また、塗膜における本発明の分散剤は、総量で上記強磁性粉末１００重量部に対して、２０〜６０重量部が好ましく、３８〜５５重量部がより好ましい。
【００８２】
また、分散剤親油基の重量平均分子量は１１０〜３０００が好ましい。分子量がこの範囲よりも低いと、有機溶媒に対して十分に溶解しないなどの弊害が生じる。逆に高すぎる場合には光学膜に十分な分散性を得ることができない。なお、分散剤の分子量の測定はゲルパーミエーションクロマトグラフ（GPC）法により行えばよい。
【００８３】
上記分散剤には、結合剤と硬化反応を起こすための官能基を有していてもよい。また、本発明の分散剤以外の結合剤を含む場合には結合基を多く有する多官能ポリマー、またはモノマーが好ましい。
【００８４】
光学膜用材料Ａは塗布により塗膜とされた後、放射線または熱によって硬化反応が促進され高屈折率タイプの第１の光学膜となる。
【００８５】
（２）光学膜用材料Ｂ
光学膜用材料Ｂは、上記光学薄膜用塗料と同じものを用いればよく、光学膜用材料Ｂは塗布により塗膜とされた後、硬化反応により第１の光学膜よりも低屈折率の第２の光学膜となる。
【００８６】
上記光学膜用材料Ａ，Ｂの製造に当たっては、混練工程、分散工程及びこれらの工程の前後に必要に応じて設けた混合工程によって行われる。本発明において使用する微粒子、樹脂、溶媒など全ての原料は何れの工程の最初または途中で添加してもかまわない。また、個々の原料を２つ以上の工程で分割して添加してもかまわない。分散及び混練には、アジター、ペイントシェーカー等の従来公知の装置を用いればよい。
【００８７】
（反射型スクリーンの製造方法）
本発明に係る反射型スクリーン１０の製造方法について以下に説明する。
（ｓ１）支持体１３としてポリエチレンテレフタレート（ＰＥＴ）フィルムを用意し、当該支持体１３を光学膜用材料Ａで満たされた槽に浸漬し、引き上げるディッピング方式により支持体１３の両面に所定量の光学膜用材料Ａを塗布する。
（ｓ２）光学膜用材料Ａの塗膜を乾燥させ所定膜厚の光学膜１２Ｈを形成する。
（ｓ３）ついで、光学膜１２Ｈが形成された支持体１３を光学膜用材料Ｂで満たされた槽に浸漬し、引き上げるディッピング方式により支持体１３の両面にある光学膜１２Ｈ上に所定量の光学膜用材料Ｂを塗布する。
（ｓ４）光学膜用材料Ｂの塗膜を乾燥させ、所定膜厚の光学膜１２Ｌを形成する。これにより、光学膜１２Ｈと光学膜１２Ｌとの積層構成となる。
（ｓ５）ついで、光学膜１２Ｈと１２Ｌとが積層された支持体１３を光学膜用材料Ａで満たされた槽に浸漬し、引き上げることにより支持体１３の両面最外層にある光学膜１２Ｌ上に所定量の光学膜用材料Ａを塗布する。
（ｓ６）光学膜用材料Ａの塗膜を乾燥後、紫外線を照射して光学膜用材料Ａを硬化させ、所定膜厚の光学膜１２Ｈを形成する。以降、ステップｓ３〜ｓ６までの処理を所定回数行い、支持体１３の両面に光学多層膜１２を形成する。
【００８８】
（ｓ７）光学多層膜１２のおもて面に粘着層を介して上記光機能性拡散板１１を貼り付ける。
【００８９】
（ｓ８）支持体１３背面側の光学多層膜１２の裏面に黒色の光吸収剤を含有した樹脂を塗布し、光吸収層１４を形成し、本発明に係る反射型スクリーン１０とする。
【００９０】
なお、ここでは光学膜用材料Ａ，Ｂがディッピング方式により塗布される場合を示したが、このほかグラビア塗布、ロール塗布、ブレード塗布、ダイコーティングなど従来公知の塗布方式によって光学膜用材料Ａ，Ｂそれぞれが塗布されてもよい。
【００９１】
また、本発明に係るスクリーンの他の実施の形態として、支持体１３のおもて面に上記と同じ構成の光学多層膜１２が形成され、その光学多層膜１２の最外層表面に光機能性拡散板１１が形成され、支持体１３の裏面に光吸収層１４が形成された構成としてもよい。このスクリーンでも、プロジェクターからの特定波長の光を反射し、外光などのそれ以外の波長領域の入射光を透過・吸収することによりスクリーン上の黒レベルを下げて高コントラストを達成することが可能である。
【実施例】
【００９２】
上記本発明を実際に実施した例を以下に説明する。この実施例は例示であり、本発明はこの実施例に限定されるものではない。
【００９３】
（実施例１）
実施例１における拡散板、光学薄膜用塗料の組成、光機能性拡散板の製造方法と以下に示す。
（１）拡散板
拡散板は、ＰＥＴ基板上にエポキシ樹脂を設け、予め表面組織を作製しておいたマスター型を用いてエポキシ樹脂層に複写したものを用いた。
・凹凸高低差：３〜１０μｍ
・視野角：水平方向６０°、垂直方向１０°
（２）光学薄膜用塗料
・末端カルボキシル基をもつパーフルオロブテニルビニルエーテルの重合体
（旭硝子社製、商品名サイトップ）
（３）光機能性拡散板の製造方法
上記拡散板上にディッピング方式により光学薄膜用塗料を塗布し、これを９０℃で乾燥して、光機能性拡散板とした。なお、塗布条件として、光学薄膜用塗料の粘度を１０ｃｐｓに固定し、拡散板の引き上げ速度を１７０ｍｍ／ｍｉｎとした。
なお、得られた光機能性拡散板について、拡散板表面の凸部、中間領域（中間）、凹部それぞれの光学薄膜の膜厚を断面ＴＥＭにより測定した。
【００９４】
つぎに光学膜用材料Ａである塗料（Ｉ），光学膜用材料Ｂである塗料（II）の組成と製造方法及びスクリーン製造方法を以下に示す。
（３）光学膜用材料Ａ（塗料（Ｉ））
・微粒子：ＴｉＯ2微粒子
（石原産業社製、平均粒径約２０ｎｍ、屈折率２．４８）        １００重量部
・分散剤：SO3Na基含有分子
（重量平均分子量：１０００、ＳＯ３Ｎａ基濃度：２×１０−３  ｍｏｌ／ｇ）
２０重量部
・結合剤：ジペンタエリスリトールヘキサアクリレートとジペンタエリスリトールペンタアクリレートとの混合物
（日本化薬社製ＵＶ硬化性樹脂、商品名ＤＰＨＡ）                ３０重量部
・有機溶媒：メチルイソブチルケトン（ＭＩＢＫ）              ４８００重量部
まず微粒子、分散剤、有機溶媒を所定量混合し、ペイントシェーカーで分散処理を行いＴｉＯ２微粒子分散液を得た。ついで、該分散液に結合剤を添加し、攪拌機にて攪拌処理を行い、塗料（Ｉ）とした。
（４）光学膜用材料Ｂ（塗料（II））
・末端カルボキシル基をもつパーフルオロブテニルビニルエーテルの重合体
（旭硝子社製、商品名サイトップ）
【００９５】
（５）スクリーン製造方法
（ｓ１１）透明支持体の両面に塗料（Ｉ）をディッピング方式で塗布する。
（ｓ１２）塗料（Ｉ）の塗膜を８０℃で乾燥後、紫外線（ＵＶ）硬化（１０００ｍＪ／ｃｍ2）させ、片面当たり膜厚７８０ｎｍ、屈折率１．９４の光学膜（Ｉ）を形成する。
（ｓ１３）ついで、その高屈折率の光学膜上に塗料（II）をディッピング方式で塗布する。
（ｓ１４）塗料（II）の塗膜を９０℃で乾燥させ、膜厚１２４０ｎｍ、屈折率１．３４の光学膜（II）を形成する。
（ｓ１５）光学膜（II）上にステップｓ１１と同一条件で塗料（Ｉ）を塗布する。
（ｓ１６）塗料（Ｉ）の塗膜をステップｓ１２と同一条件で膜形成し、片面当たり膜厚７８０ｎｍ、屈折率１．９４の光学膜（Ｉ）を形成する。これにより透明支持体上に片面当り光学膜（Ｉ）／光学膜（II）／光学膜（Ｉ）の３層、計６層の光学多層膜を得た。
（ｓ１７）上記光学多層膜の一方の表面に粘着層を介して上記光機能性拡散板を貼り合わせる。
（ｓ１８）上記光学多層膜の他方の表面に以下に示す黒色塗料をスプレー法により塗布し、乾燥、硬化させて黒色光吸収層とし、反射型スクリーンとする。
［黒色塗料］
・黒色微粒子：平均粒子径が１５ｎｍであるシリカ微粒子に２〜３ｎｍのカーボンブラックを被着した分散体
・溶媒：プロピルグリコールメチルアセテート（ＰＧＭＡ）
【００９６】
形成した光学多層膜の評価に当っては、光学膜（Ｉ）、光学膜（II）の屈折率をフィルメトリックス（松下インターテクノ社製）で測定した。また、光学多層膜のヘイズをヘイズメーター（JASCO V-560型）で測定した。さらに、得られた光学多層膜の反射特性をフィルメトリックス（松下インターテクノ社製）で測定した。なお、反射特性として、波長４６５ｎｍの青領域、波長５４５ｎｍの緑領域、波長６６５ｎｍの赤領域の三原色波長域におけるそれぞれの反射率を測定した。
【００９７】
また、得られた反射型スクリーンの評価に当っては、このスクリーンのゲインを分光放射輝度計（ミノルタ社製、CS-1000）で測定した。なお、ゲインとは、白色板に光を照射した際の該白色板における輝度（ｃｄ／ｍ2）を１とした場合の比の最大値である。
さらに、このスクリーンの輝度を上記輝度計で測定し、コントラストを求めた。すなわち、スクリーンに白色光をプロジェクターから照射した時の輝度を測定し、次に黒色光をプロジェクターから照射した時の輝度を測定し、この白色と黒色の光を照射させた時の輝度の比からコントラストを測定した。
【００９８】
（実施例２，３）
光機能性拡散板の製造工程において光学薄膜の形成時のディッピング引き上げ速度をそれぞれ２６０，４３０ｍｍ／ｍｉｎとして光学薄膜の膜厚を変化させ、それ以外の条件は実施例１の条件と同じとして、反射型スクリーンを得た。
【００９９】
（実施例４，５）
光機能性拡散板の製造工程において光学薄膜用塗料の粘度をそれぞれ１５，２０ｃｐｓとして光学薄膜の膜厚を変化させ、それ以外の条件は実施例１の条件と同じとして、反射型スクリーンを得た。
【０１００】
（実施例６）
光機能性拡散板の製造工程において光学薄膜用塗料をダイキン社製、商品名ＬＣ９３０のフッ素系樹脂として光学薄膜の屈折率を変化させ、それ以外の条件は実施例１の条件と同じとして、反射型スクリーンを得た。
【０１０１】
（実施例７）
光機能性拡散板の製造工程において光学薄膜用塗料を、シリカ微粒子（触媒化成社製、商品名ＯＳＣＡＬ）１００重量部とフッ素系樹脂（ダイキン社製、商品名ＧＫ５００）１４重量部とを混合して得た塗料とし、それ以外の条件は実施例１の条件と同じとして、反射型スクリーンを得た。
【０１０２】
（実施例８）
反射型スクリーンの製造工程において、光学膜形成工程の繰り返し数を増やし、光学多層膜の積層数を支持体片側７層、計１４層として、それ以外の条件は実施例１の条件と同じとして、反射型スクリーンを得た。
【０１０３】
（実施例９）
光機能性拡散板の製造工程において拡散板の視野角を水平方向１０°、垂直方向１０°とし、それ以外の条件は実施例１の条件と同じとして、反射型スクリーンを得た。
【０１０４】
（実施例１０）
光機能性拡散板の製造工程において拡散板の視野角を水平方向２０°、垂直方向２０°とし、それ以外の条件は実施例１の条件と同じとして、反射型スクリーンを得た。
【０１０５】
（実施例１１）
光機能性拡散板の製造工程において拡散板の視野角を水平方向３０°、垂直方向３０°とし、それ以外の条件は実施例１の条件と同じとして、反射型スクリーンを得た。
【０１０６】
（実施例１２）
光機能性拡散板の製造工程において光学薄膜の形成時のディッピング引き上げ速度を８４ｍｍ／ｍｉｎとして光学薄膜の膜厚を変化させ、それ以外の条件は実施例１の条件と同じとして、反射型スクリーンを得た。
【０１０７】
（実施例１３〜２４）
実施例１〜１２の黒色光吸収層に代えて、以下に示す黒色塗料をＰＥＴフィルムの背面側（光学多層膜の一方の最外層表面）にスプレー塗布にて塗布し、乾燥、硬化工程として７５℃で３０分間保温し、黒色光吸収層を形成し、それ以外の条件は実施例１〜１２それぞれの条件と同じとしてスクリーンを得た。
［黒色塗料］次の組成物に溶剤を加えたものを用いた。
・カーボンブラック微粒子：オリジン電機社製、商品名オリジプレート
（一次粒子径：１５ｎｍ）
・樹脂：ヒドロキリル基を有するアルキド樹脂
また、硬化剤として、オリジン電機社製、商品名ポリハードＭＨ（イソシアネート系）を用いた。
【０１０８】
（比較例１，２）
光機能性拡散板の製造工程において光学薄膜の形成時のディッピング引き上げ速度をそれぞれ３０，５０ｍｍ／ｍｉｎとして光学薄膜の膜厚を変化させ、それ以外の条件は実施例１の条件と同じとして、反射型スクリーンを得た。
【０１０９】
（比較例３）
光機能性拡散板の製造工程において光学薄膜用塗料を日本化薬社製、商品名ＤＰＨＡのアクリル系樹脂として光学薄膜の屈折率を変化させ、それ以外の条件は実施例１の条件と同じとして、反射型スクリーンを得た。
【０１１０】
（比較例４）
光機能性拡散板の製造工程において光学薄膜の形成時のディッピング引き上げ速度を７５ｍｍ／ｍｉｎとして光学薄膜の膜厚を変化させ、それ以外の条件は実施例１の条件と同じとして、反射型スクリーンを得た。
【０１１１】
実施例１〜１２の結果を表１に、実施例１３〜２４の結果を表２に、比較例の結果を表３に示す。
いずれの実施例においても、高ゲイン、高コントラストの反射型スクリーンが得られた。それに対して、比較例１〜４ではいずれもその改善効果が認められなかった。なお、黒色光吸収層に含まれる黒色微粒子を、シリカ微粒子表面にカーボンブラックを被着させた微粒子（実施例１〜１２）から純カーボンブラック微粒子（実施例１３〜２４）に変更することでゲイン、コントラストともに改善効果が認められた。
【０１１２】
【表１】
2005165252.tif 000003
【０１１３】
【表２】
2005165252.tif 000004
【０１１４】
【表３】
2005165252.tif 000005
【図面の簡単な説明】
【０１１５】
【図１】本発明に係る光機能性拡散板の実施の形態の構成を示す断面図である。
【図２】本発明に係る反射型スクリーンの実施の形態の構成を示す断面図である。
【符号の説明】
【０１１６】
１０…反射型スクリーン、１１…光機能性拡散板、１２…光学多層膜、１２Ｈ，１２Ｌ…
光学膜、１３…支持体、１４…黒色光吸収層、１１１…基材シート、１１２…ビーズ層、
１１３…拡散板、１１４…光学薄膜
【図１】
2005165252.tif 000006
【図２】
2005165252.tif 000007